СПОСОБ СНИЖЕНИЯ ВЯЗКОСТИ КЛЕЯ
METHOD OF REDUCING VISCOSITY OF ADHESIVE

Изобретение относится к способам регулирования вязкости клея и может использоваться в авиации, химической, деревообрабатывающей промышленности и других отраслях народного хозяйства.
Любой процесс склеивания должен проходить при определенных условиях, обеспечивающих получение надежного клеевого соединения и, в конечном итоге, качественной продукции. Режим склеивания регламентирует значение показателей, определяющих эти условия. Одним из показателей является такая характеристика рабочего клеевого раствора, как вязкость. Во многих случаях технология склеивания требует изменения вязкости клеевой композиции.
Известен способ снижения вязкости путем добавления в рабочий клеевой раствор воды, при этом концентрацию разбавленной смолы контролируют при помощи рефрактометра (Разиньков Е.М. Технология и оборудование клееных материалов и древесных плит [Текст]: учеб. пособие. / Е.М.Разиньков, B.C.Мурзин, Е.В.Контеева; Фед. агентство по образованию, ГОУ ВПО «ВГЛТА». - Воронеж, 2007, - с.353, с.306).
Исследования показали, что данный способ достаточно энергоемок, при снижении концентрации вырастают усадочные напряжения и снижается прочность склеивания, что является существенным недостатком способа.
Изобретение решает задачу снижения вязкости клея с длительным сохранением полученных параметров.
Достигается это тем, что в способе снижения вязкости клея, включающем операцию изменения его коллективной структуры, согласно изобретению полимерную составляющую клея предварительно обрабатывают в электрическом поле с напряженностью не более 900 В/см в течение 30 минут.
Способ осуществляют следующим образом. Между обкладками конденсатора помещают емкость с полимерным компонентом клея, количество которого равно расходу на смену, и подвергают электрической обработке в течение 30 минут.
В результате воздействия на полимерную составляющую клея электрического поля с напряженностью более 900 В/см происходит снижение вязкости. Например, вязкость смолы КФ-Ж (карбамидоформальдегидная повышенной жизнеспособности) снижается на 33% по сравнению с первоначальной вязкостью, а смола КФ-МТ-15 (карбамидоформальдегидная малотоксичная) меняет свою вязкость на 36%. Увеличение напряженности выше 1200 В/см не ведет к существенному снижению вязкости. Полученный результат сохраняется до 2-3 суток после чего происходит восстановление первоначального значения, таблица 1.
Предлагаемый способ изменения вязкости может быть применен для ряда смол, например КФЖ, КФ-МТ-15, Супротерм 436 и др.
В таблице 2 и 3 приведены результаты испытаний по определению вязкости на вискозиметре ВЗ-4 с использованием смолы КФ-Ж и КФ-МТ-15 в зависимости от напряженности электрического поля.
Таблица 1
Изменение вязкости клеевой композиции КФ-МТ-15 от времени выдержки в электрическом поле
№ опыта
Время после обработки, сутки
Напряженность поля, В/см
Вязкость клея, с, по ВЗ-4
Уменьшение в процентах
1
0
0
93
0
2
0
0
93
0
3
0
1484
62
33,3
4
0
1484
60
35,4
5
1
1484
70
24,7
6
1
1484
71
23,6
7
2
1484
75
19,3
8
2
1484
74
20,4
9
3
1484
79
15
10
3
1484
80
13,9
11
4
1484
83
10,7
12
4
1484
84
9,6
13
5
1484
89
4,3
14
5
1484
90
3,2
Таблица 2
Зависимость вязкости клея КФЖ от напряженности электрического поля
№ опыта
Напряженность поля, В/см
Вязкость клея, с, по ВЗ-4
Уменьшение в процентах
1
0
119
0
2
0
118
0
3
300
118
0
4
300
118
0
5
600
118
0
6
600
118
0
7
900
80
32,8
8
900
82
31,1
9
1200
81
32
10
1200
82
31,1
11
1484
80
32,8
12
1484
81
32
Таблица 3
Зависимость вязкости клея КФ-МТ-15 от напряженности электрического поля
№ опыта
Напряженность поля, В/см
Вязкость клея, с, по ВЗ-4
Уменьшение в процентах
1
0
93
0
2
0
93
0
3
300
93
0
4
300
94
0
5
600
91
0
6
600
92
0
7
900
65
30,1
8
900
64
30,1
9
1200
65
30,1
10
1200
63
32,2
11
1484
64
30,1
12
1484
64
30,1